(57)【要約】【課題】はためき性が良く、美しく風にたなびいて、つまり、良い風が吹いていてもポールにまとわりついてはためかないなど、というようなことが従来のものに比較して少なく、かつ、屋外で長期間使用されたとしても色の美しさや鮮やかさなどを長期にわたり維持できるという新規な旗類を提供すること。【解決手段】ポリエステルマルチフィラメント仮撚加工糸に撚数１００〜８００Ｔ／ｍの追撚を施したポリエステル実撚り糸を、経糸および緯糸に用いて平織りした生地からなる旗類。【選択図】なし【特許請求の範囲】
【請求項１】
ポリエステルマルチフィラメント仮撚加工糸に撚数１００〜８００Ｔ／ｍの追撚を施したポリエステル実撚り糸を、経糸および緯糸に用いて平織りした生地からなることを特徴とする旗類。
【請求項２】
平織りの織り密度が、経糸３５〜１００本／２．５４ｃｍ、緯糸３５〜１００本／２．５４ｃｍであり、織り糸繊度が、経糸および緯糸ともに、８０〜３５０デシテックスの範囲内であることを特徴とする請求項１記載の旗類。
【請求項３】
追撚の撚数の範囲が、３００〜８００Ｔ／ｍであることを特徴とする請求項１または２記載の旗類。
【請求項４】
経糸または／および緯糸が、ポリエステルマルチフィラメント仮撚加工糸の双糸であって、追撚が、合撚数１００〜８００Ｔ／ｍの合撚でなされているものであることを特徴とする請求項１、２または３記載の旗類。
【請求項５】
合撚数が、３００〜８００Ｔ／ｍの範囲であることを特徴とする請求項４記載の旗類。
【請求項６】
平織りの密度を経糸Ｘ本／２．５４ｃｍ、緯糸Ｙ本／２．５４ｃｍとしたとき、両者の関係が下記（ａ）式を満足するとともに、経糸の繊度をｘデシテックス、緯糸の繊度をｙデシテックスとしたとき、両者の関係が下記（ｂ）式を満足することを特徴とする請求項１、２、３、４または５記載の旗類。
Ｘ＝０．７５〜１．２５Ｙ  ………式（ａ）
ｘ＝０．８〜１．２ｙ  ……………式（ｂ）
【請求項７】
平織り生地の目付が６０〜３５０ｇ／ｍ2 であることを特徴とする請求項１、２、３、４、５または６記載の旗類。
【発明の詳細な説明】
【技術分野】
【０００１】
本発明は、旗類に関する。
【０００２】
更に詳しくは、はためき性が良く、美しく風にたなびいて、すなわち、良い風が吹いていてもポールにまとわりついてはためかないなどということが従来のものに比べて少なく、かつ、屋外で長期間使用されたとしても色の美しさや鮮やかさを長期にわたり維持できるという旗類に関するものである。
【０００３】
本発明にかかる旗類は、国際間にわたる各種の行事や競技大会などに使用される国旗、大会関係旗等はもちろんのこと、その他各種行事、大会、競技などに使用される旗として最適に使用できる新規な旗類である。
【背景技術】
【０００４】
従来、国際間にわたる各種の行事や競技大会などに使用される国旗、大会関係旗等、また、その他各種行事、大会・競技などに使用される旗類としては、合成繊維糸を平織りした平織布などが一つの態様例として使用されてきている。
【０００５】
このような旗類に使用される生地としては、近年、その丈夫さや見た感じの美しさ、乾きやすさ、価格の有利さなどから、いわゆるポンジーと呼ばれる合成繊維製の平織布が使用されることが多い。このような旗類生地には格別な厳しい性能が要求されることも少なく、ある程度丈夫でかつ染色性、発色性などが良ければ良いと考えられてきていて、ナイロン糸あるいはポリエステル糸などの合成繊維糸が経糸および緯糸に使用されて原材料生地を構成しているものであった。
【０００６】
また、該生地に使用される織り糸は、上述のようなポンジー生地が、広告用のぼり生地、各種の旗生地、店頭用テント生地など種々雑多な用途に広範囲に使用されるものであるため、特別な工夫はされておらず、せいぜい、通常の仮撚り加工糸をそのままで用いることが通常であった。
【０００７】
一方で、国際間にわたる各種の行事や競技大会などに使用される国旗、大会関係旗、その他各種行事、大会・競技などに使用される旗類としては、丈夫であること、美しいこと（染色性、発色性）等が長期にわたることはもちろんのこと、国や大会、代表などを象徴する「もの」として、風にはためく美しさ、例えば青い空に一斉にあるいは単独でもはためているときの美しさ等が、本来要求されているものと思われる。
【０００８】
しかし、従来、そのような旗類において、はためき性などに注目して材料生地の検討がなされたことはほとんどなかったものであり、専ら、伝統的な従来品どおりに、上述したような汎用品ポンジー生地が使用されることがせいぜいであった。
【０００９】
そのような中で、カーテンや旗などの分野で、耐久性の向上と少しでも汚れるのを防止しようとして特別な樹脂加工を施したものが知られている（特許文献１）。
【００１０】
しかし、かかる従来技術のものは、従来の生地に対して特定の樹脂加工を施して防汚効果を得るというにすぎないものであり、旗材料生地としての構成についての検討は何もなされてはいないものであった。
【特許文献１】特開２００２−１０５８５３号公報
【発明の開示】
【発明が解決しようとする課題】
【００１１】
本発明の目的は、上述したような点に鑑み、はためき性が良く、美しく風にたなびいて、すなわち、良い風が吹いていてもポールにまとわりついてはためかないなどということが従来のものに比較して少なく、かつ、屋外で長期間使用されたとしても色の美しさや鮮やかさなどを長期にわたり維持できるという新規な旗類を提供せんとするものである。
【課題を解決するための手段】
【００１２】
上記した目的を達成する本発明の旗類は、以下の（１）の構成を有するものである。
（１）ポリエステルマルチフィラメント仮撚加工糸に撚数１００〜８００Ｔ／ｍの追撚を施したポリエステル実撚り糸を、経糸および緯糸に用いて平織りした生地からなることを特徴とする旗類。
【００１３】
また、かかる本発明の旗類において、より好ましくは、以下の（２）〜（７）の構成を有するものである。
（２）平織りの織り密度が、経糸３５〜１００本／２．５４ｃｍ、緯糸３５〜１００本／２．５４ｃｍであり、糸繊度が、経糸および緯糸ともに、８０〜３５０デシテックスの範囲内であることを特徴とする上記（１）記載の旗類。
（３）追撚の撚数の範囲が、３００〜８００Ｔ／ｍであることを特徴とする上記（１）または（２）記載の旗類。
（４）経糸または／および緯糸が、ポリエステルマルチフィラメント仮撚加工糸の双糸であって、追撚が、合撚数１００〜８００Ｔ／ｍの合撚でなされているものであることを特徴とする上記（１）、（２）または（３）記載の旗類。
（５）合撚数が、３００〜８００Ｔ／ｍの範囲であることを特徴とする上記（４）記載の旗類。
（６）平織りの密度を経糸Ｘ本／２．５４ｃｍ、緯糸Ｙ本／２．５４ｃｍとしたとき、両者の関係が下記（ａ）式を満足するとともに、経糸の繊度をｘデシテックス、緯糸の繊度をｙデシテックスとしたとき、両者の関係が下記（ｂ）式を満足することを特徴とする上記（１）、（２）、（３）、（４）または（５）記載の旗類。
Ｘ＝０．７５〜１．２５Ｙ  ………式（ａ）
ｘ＝０．８〜１．２ｙ  ……………式（ｂ）
（７）平織り生地の目付が６０〜３５０ｇ／ｍ2 であることを特徴とする上記（１）、（２）、（３）、（４）、（５）または（６）記載の旗類。
【発明の効果】
【００１４】
請求項１記載の本発明の旗類によれば、ポリエステルマルチフィラメント仮撚加工糸に撚数１００〜８００Ｔ／ｍの追撚を施したポリエステル実撚り糸を、経糸および緯糸の双方に用いて平織りした生地を旗類の材料生地に用いていることから、生地全体に良好な弾発性（弾力性と反発性をミックスしたような特性）があり、この生地の物理的特性が、
旗としたときの良好なはためき性をもたらし、美しく風にたなびいて、すなわち、良い風が吹いていてもポールにまとわりついてはためかないなどということが従来のものに比べて著しく少なく、かつ、ポリエステルフィラメント糸を使用していることから、屋外で長期間使用されたとしても色の美しさや鮮やかさを長期にわたり維持できる旗類を得ることができる。
【００１５】
請求項２記載の本発明の旗類によれば、さらに適度な生地強力を持った旗類を得ることができる。
【００１６】
請求項３記載の本発明の旗類によれば、より追撚の効果が高いものとなり、弾発性に優れ、はためき性のより優れた旗類を得ることができる。
【００１７】
請求項４記載の本発明の旗類によれば、糸バランスが良好であるとともに、弾発性に優れ、はためき性のより優れた旗類を得ることができる。
【００１８】
請求項５記載の本発明の旗類によれば、請求項４記載の旗類に対して、さらに、追撚の効果の高いものであり、より弾発性に優れ、はためき性のより優れた旗類を得ることができる。
【００１９】
請求項６記載の本発明の旗類によれば、適度な生地強力を持ち、また、より追撚の効果が高く、弾発性に優れ、経方向と横方向の生地バランスがよく、この点からもはためき性に非常に優れた旗類を得ることができる。
【００２０】
請求項７記載の本発明の旗類によれば、旗として適度な厚さと生地強力を有する旗類を得ることができる。
【発明を実施するための最良の形態】
【００２１】
以下、更に詳しく本発明の旗類について、説明をする。
【００２２】
本発明の旗類は、ポリエステルマルチフィラメント仮撚加工糸に撚数１００〜８００Ｔ／ｍの追撚を施したポリエステル実撚り糸を、経糸および緯糸に用いて平織りした生地からなるものである。
【００２３】
なお、本発明において、「旗類」とは、上述した通常の旗の他、のぼりなども含んだ概念である。
【００２４】
このように、ポリエステルマルチフィラメント仮撚加工糸に追撚をした織糸を用いて生地を製織することにより、追撚の撚糸構造が生地全体に良好な弾発性（弾力性と反発性をミックスした特性）を与え、この生地の物理的特性が、旗としたときの良好なはためき性をもたらす。すなわち、風の力に対して弾力性良く布変形に耐えようとして、良好なはためき挙動をもたらし、かつ、ポールにまとわりついてはためかないなどということも従来のものに比較して著しく少ない。
【００２５】
また、ポリエステルフィラメント糸を使用していることから、染色・発色の堅牢度なども高くでき、屋外で長期間使用されたとしても色の美しさや鮮やかさを長期にわたり維持できるものである。
【００２６】
平織りの織り糸密度は、適度なものにしなければ、上述した弾発性を生地として良好に発揮することができず、また、織り糸自体も適度な糸太さの範囲内に入るものを用いることが、糸としての弾発性、ひいては生地全体としての弾発性を良好に発揮する上で重要である。本発明者らの知見によれば、通常の公式セレモニーや国際競技会などに使用する旗類としては、その大きさ・寸法（たて・よこ共に、数メートルに及ぶことがある）などの関係から、織り糸密度が、経糸３５〜１００本／２．５４ｃｍ、緯糸３５〜１００本／２．５４ｃｍであり、糸繊度が、経糸および緯糸ともに、８０〜３５０デシテックスの範囲内であることが好ましい。
【００２７】
本発明の旗類において、追撚の撚数の範囲は、３００〜８００Ｔ／ｍであることが好ましく、より良好な弾発性を発揮することができる。
【００２８】
本発明の旗類において、織り糸たる経糸および／または緯糸は、好ましくは、ポリエステルマルチフィラメント仮撚加工糸を２本用いた双糸であって、かつ、追撚は、合撚数１００〜８００Ｔ／ｍの合撚でなされているものであることが好ましく、より好ましくは、その合撚数が３００〜８００Ｔ／ｍの範囲のものである。すなわち、追撚は、双糸の上撚りとしてなされるものであってよいものである。
【００２９】
さらに、本発明の旗類において、最も好ましくは、平織りの織り密度を経糸Ｘ本／２．５４ｃｍ、緯糸Ｙ本／２．５４ｃｍとしたとき、両者の関係が下記（ａ）式を満足するとともに、経糸の繊度をｘデシテックス、緯糸の繊度をｙデシテックスとしたとき、両者の関係が下記（ｂ）式を満足することである。
Ｘ＝０．７５Ｙ〜１．２５Ｙ  ………式（ａ）
ｘ＝０．８ｙ〜１．２ｙ  ……………式（ｂ）
【００３０】
このような式（ａ）および式（ｂ）の関係を満足することにより、たて・よこ数メートルに及ぶような大寸法の旗類であっても、経方向、緯糸方向のバランス良く、良好なはためき効果を発揮することができる。より好ましくは、Ｘ＝０．８５Ｙ〜１．１Ｙの範囲内にあることであり、また、ｘ＝０．９ｙ〜１．１ｙ  の範囲内にあることである。
【００３１】
上述の説明において、織り密度が、経糸３５〜１００本／２．５４ｃｍ、緯糸３５〜１００本／２．５４ｃｍであり、糸繊度が、経糸および緯糸ともに３５０〜８０デシテックスの範囲内であることが好ましいと説明し、さらに、平織りの織り密度を経糸Ｘ本／２．５４ｃｍ、緯糸Ｙ本／２．５４ｃｍとしたときの好ましい関係式などについて説明をしたが、該織り密度は生機での値を言うものであり、そしてより好ましくは、織り糸密度が、経糸４０〜９５本／２．５４ｃｍ、緯糸４０〜９５本／２．５４ｃｍである。なお、生機での織り糸密度を論ずるのは、生機の織り糸密度で管理することが、生産管理上、より簡単でかつ適正だからである。
【００３２】
なお一方、通常、該生機は染色され更に精錬仕上げを施されることにより、織り糸密度（精錬後の織り糸密度）は更に高くなる。
【００３３】
本発明に係る旗類においては、本発明者らの各種知見によれば、精錬仕上げ後においては、好ましくは、織り糸密度（精錬後）は、経糸４５〜８５本／２．５４ｃｍ、緯糸４５〜８５本／２．５４ｃｍであり、より好ましくは、経糸５０〜８０本／２．５４ｃｍ、緯糸５０〜８０本／２．５４ｃｍの範囲内である。なお、ＸとＹの好ましい関係式は、精錬後の織り糸密度でも、生機の場合とほぼ同様である。
【００３４】
さらに、本発明において用いられる平織り生地の目付は６０〜３５０ｇ／ｍ2 であることが好ましく、かかる範囲を満足する本発明の旗類に係る生地とすることにより、生地の引張り強さ、生地の引裂き強さなどの生地特性を良好に実現することができる。
【実施例１】
【００３５】
１６７デシテックス−３０フィラメントのポリエステルマルチフィラメント仮撚加工糸双糸に対して、撚数１５０Ｔ／ｍで追撚を施した。
【００３６】
かかる追撚糸を用いて、織り密度４６本／２．５４ｃｍ、緯糸４８本／２．５４ｃｍで本発明に係る旗類用の平織り生地を製織した。
【００３７】
この平織り生地は、目付が１９９ｇ／ｍ2 であり、また、平織りの経糸密度Ｘ（４６本／２．５４ｃｍ）と、緯糸密度Ｙ（４８本／２．５４ｃｍ）との関係は、Ｘ＝１．０４である。
【００３８】
この生地を、染色と縫製加工に供して日本国旗に仕上げて、はためき性について評価をした。
【００３９】
なお、染色・精錬後の織り糸密度（仕上げ密度）は、経糸５３／２．５４ｃｍ、緯糸５２本／２．５４ｃｍであった（以下、同様である）。
【実施例２】
【００４０】
１６７デシテックス−３０フィラメントのポリエステルマルチフィラメント仮撚加工糸双糸に対して、撚数５００Ｔ／ｍで追撚を施した。
【００４１】
かかる追撚糸を用いて、実施例１と同様にして、織り密度４６本／２．５４ｃｍ、緯糸４８本／２．５４ｃｍで本発明に係る旗類用の平織り生地を製織した。
【００４２】
この平織り生地を実施例１と同様に、染色と縫製加工に供して日本国旗に仕上げて、はためき性について評価をした。
（比較例１）
１６７デシテックス−３０フィラメントのポリエステルマルチフィラメント仮撚加工糸を特に追撚などすることなく、そのまま用いて、実施例１と同様にして、織り密度４６本／２．５４ｃｍ、緯糸４８本／２．５４ｃｍにて旗類用の平織り生地を製織した（比較例１）。
【００４３】
この平織り生地を実施例１と同様に、染色と縫製加工に供して日本国旗に仕上げて、はためき性について評価をした。
（比較例２）
１６７デシテックス−３０フィラメントのポリエステルマルチフィラメント仮撚加工糸に対して、撚数６０Ｔ／ｍで追撚を施した。
【００４４】
かかる追撚糸を用いて、実施例１と同様にして、織り密度４６本／２．５４ｃｍ、緯糸４８本／２．５４ｃｍで旗類用の平織り生地を製織した（比較例２）。
【００４５】
この平織り生地を、実施例１と同様に染色と縫製加工に供して日本国旗に仕上げて、はためき性について評価をした。
【００４６】
その結果、４種の旗において比較したはためき性について顕著な相違があり、良好な順番から、実施例２品、実施例１品、比較例２品、比較例１品の順であった。